(57)【要約】【課題】  表面に凹凸を有するさまざまな被着体に貼り合わせた際の粘着特性に優れ、かつ、経時後や高温での保管後に剥がれが生じにくく、さらに被着体への汚染が生じにくい積層体に関する。【解決手段】  基材の少なくとも一方の面に粘着層を有する積層体であって、温度３２℃におけるナノインデンテーション試験により得られた粘着層側のナノインデンテーション硬度および残留変位が以下の条件１〜３すべてを満たすことを特徴とする積層体である。  条件１  最大荷重０．０５ｍＮで試験した際のナノインデンテーション硬度Ｈ１が１２０ＭＰａ以上２００ＭＰａ以下  条件２  最大荷重２ｍＮで試験した際のナノインデンテーション硬度Ｈ２が１０ＭＰａ以上４０ＭＰａ以下  条件３  最大荷重２ｍＮで試験した際の残留変位ｄｐ２が１．０μｍ以上３．０μｍ以下【選択図】なし【特許請求の範囲】
【請求項１】
基材の少なくとも一方の面に粘着層を有する積層体であって、温度３２℃におけるナノインデンテーション試験により得られた粘着層側のナノインデンテーション硬度および残留変位が以下の条件１〜３すべてを満たすことを特徴とする、積層体。
条件１  最大荷重０．０５ｍＮで試験した際のナノインデンテーション硬度Ｈ１が１２０ＭＰａ以上２００ＭＰａ以下
条件２  最大荷重２ｍＮで試験した際のナノインデンテーション硬度Ｈ２が１０ＭＰａ以上４０ＭＰａ以下
条件３  最大荷重２ｍＮで試験した際の残留変位ｄｐ２が１．０μｍ以上３．０μｍ以下
【請求項２】
前記ナノインデンテーション試験において、最大荷重２ｍＮで試験した際の最大変位ｄｍａｘ２と残留変位ｄｐ２が下記式（１）を満たすことを特徴とする、請求項１に記載の積層体。
０．３０≦（ｄｐ２／ｄｍａｘ２）≦０．６０  ・・・  （１）
【請求項３】
前記粘着層がスチレン系エラストマーを含むことを特徴とする、請求項１または２に記載の積層体。
【請求項４】
前記積層体の２３℃における引張弾性率が６００〜２，０００ＭＰａであることを特徴とする、請求項１〜３のいずれかに記載の積層体。
【請求項５】
プリズムシートのプリズム面の表面保護フィルムとして用いられることを特徴とする、請求項１〜４のいずれかに記載の積層体。
【発明の詳細な説明】
【技術分野】
【０００１】
本発明は表面に凹凸を有するさまざまな被着体に貼り合わせた際の粘着特性に優れ、かつ、経時後や高温での保管後に剥がれが生じにくく、さらに被着体への汚染が生じにくい積層体に関する。
【背景技術】
【０００２】
合成樹脂、金属、ガラス等の各種素材からなる製品には、加工工程、輸送工程、保管中に生じるキズや汚れを防止するため、表面を保護する材料を貼って取り扱うことが多々ある。その代表的なものが表面保護フィルムであり、一般に、熱可塑性樹脂や紙からなる支持基材の上に、粘着層が形成されたものを用いており、粘着層面を被着体に貼着させて支持基材で被覆することにより表面を保護するものである。
【０００３】
特に近年、液晶ディスプレイやタッチパネルデバイスの普及が進んでいるが、これらは合成樹脂からなる多数の光学シートや光学フィルム等の部材から構成されている。かかる光学用部材は、光学的な歪み等の欠点を極力低減させる必要があることから、欠点の原因となり得るキズや汚れを防止するため、表面保護フィルムが多用されている。
【０００４】
表面保護フィルムの特性としては、温度、湿度等の環境変化や小さな応力を受けた程度では被着体から容易に剥離しないこと、被着体から剥離した際に被着体に粘着剤及び粘着剤成分が残らないこと等が必要とされる。
【０００５】
上記光学用部材のなかでも、拡散板やプリズムシートのように表面に凹凸を有する被着体に表面保護フィルムを使用する場合、表面保護フィルムと被着体の接触面積が小さいため、貼り合わせた直後や加工時、保管後などに剥離してしまう場合がある。このような課題に対して、表面保護フィルムの粘着層に粘着付与剤を用いて粘着力を高くする方法等が知られている（例えば、特許文献１、２）。
【０００６】
しかしながら、粘着層中に粘着付与剤を多量に含むと、経時や高温での保管時に粘着付与剤が粘着層表面にブリードアウトして被着体を汚染したり、粘着力が上昇して被着体からの剥離が困難になったりする場合があった。
【先行技術文献】
【特許文献】
【０００７】
【特許文献１】特開２０１１−１９０３７０号公報
【特許文献２】特開２０１３−１１９６０３号公報
【発明の概要】
【発明が解決しようとする課題】
【０００８】
本発明の課題は、上記した問題点を解決することにある。すなわち、表面に凹凸を有するさまざまな被着体を保護するための適度な粘着力を実現すること、かつ、経時後や高温保管後の剥がれや被着体への汚染を抑制することにある。
【課題を解決するための手段】
【０００９】
上記した課題は、基材の少なくとも一方の面に粘着層を有する積層体であって、温度３２℃におけるナノインデンテーション試験により得られた粘着層側のナノインデンテーション硬度および残留変位が以下の条件１〜３すべてを満たすことを特徴とする積層体によって達成可能である。
【００１０】
条件１  最大荷重０．０５ｍＮで試験した際のナノインデンテーション硬度Ｈ１が１２０ＭＰａ以上２００ＭＰａ以下
条件２  最大荷重２ｍＮで試験した際のナノインデンテーション硬度Ｈ２が１０ＭＰａ以上４０ＭＰａ以下。
【００１１】
条件３  最大荷重２ｍＮで試験した際の残留変位ｄｐ２が１．０μｍ以上３．０μｍ以下。
【発明の効果】
【００１２】
本発明によれば、上述の課題に鑑み、表面に凹凸を有するさまざまな被着体に対しても適度な粘着特性を有し、かつ、経時後や高温での保管後に剥がれが生じにくく、さらに被着体への汚染が生じにくい積層体を提供することができる。
【発明を実施するための形態】
【００１３】
本発明の積層体は、基材の少なくとも一方の面に粘着層を有する積層体であって、温度３２℃におけるナノインデンテーション試験により得られた粘着層側のナノインデンテーション硬度および残留変位が以下の条件１〜３すべてを満たすことを特徴とする、積層体である。
【００１４】
条件１  最大荷重０．０５ｍＮで試験した際のナノインデンテーション硬度Ｈ１が１２０ＭＰａ以上２００ＭＰａ以下
条件２  最大荷重２ｍＮで試験した際のナノインデンテーション硬度Ｈ２が１０ＭＰａ以上４０ＭＰａ以下
条件３  最大荷重２ｍＮで試験した際の残留変位ｄｐ２が１．０μｍ以上３．０μｍ以下。
【００１５】
ここで、粘着層とは粘着性を有する有限の厚さを有する層状のものを指す。また、上記した積層体の粘着層側のナノインデンテーション硬度および残留変位は後述の実施例に記載の方法で算出することができる。
【００１６】
本発明の積層体において、最大荷重０．０５ｍＮで試験した際のナノインデンテーション硬度Ｈ１（以下、単にＨ１と表記する場合もある）が１２０ＭＰａ未満の場合、粘着層が軟らかいため、粘着力が大きくなりすぎる場合や保管時の内部応力や外力等を抑えきれず経時で浮いてしまう場合がある。一方、Ｈ１が２００ＭＰａより大きい場合、粘着層が硬いため被着体の表面形状に追従せず、貼り付かない等の問題が生じる場合がある。Ｈ１は１３０ＭＰａ以上１８０ＭＰａ以下がより好ましく、１４０ＭＰａ以上１６０ＭＰａ以下がさらに好ましい。
【００１７】
また、最大荷重２ｍＮで試験した際のナノインデンテーション硬度Ｈ２（以下、単にＨ２と表記する場合もある）が１０ＭＰａより小さい場合は、被着体の凹凸部への追従が大きくなりすぎて粘着力が過大となってしまう場合や、貼り付け直後の粘着層の残留ひずみが大きいために経時で剥がれが生じる場合がある。またＨ２が４０ＭＰａよりも大きい場合は粘着層が硬いため被着体の表面形状に追従せず、貼り付かない等の問題が生じる場合がある。Ｈ２は１５ＭＰａ以上３５ＭＰａ以下がより好ましく、２０ＭＰａ以上３０ＭＰａ以下がさらに好ましい。
【００１８】
上記ナノインデンテーション硬度Ｈ１およびＨ２を制御する方法としては、粘着層の粘弾性や基材の硬さ、粘着層及び基材の厚み、積層比を制御する方法等が挙げられる。例えば、粘着層の貯蔵弾性率が高いほどナノインデンテーション硬度は高くなる。また、一般に粘着層は基材よりも軟らかいため、粘着層厚みが薄いほど基材の影響を受けやすく、ナノインデンテーション硬度は高くなる。
【００１９】
本発明の積層体において、最大荷重２ｍＮで試験した際の残留変位ｄｐ２が１．０μｍより小さい場合、積層体を被着体に貼り合わせた際に被着体の凹凸への追従が十分ではなく、経時で浮いてしまう場合がある。一方、残留変位ｄｐ２が３．０μｍより大きいと被着体の凹凸部への追従が大きくなりすぎて粘着力が過大となってしまう場合がある。残留変位ｄｐ２は１．０μｍ以上２．０μｍ以下がより好ましい。
【００２０】
残留変位ｄｐ２を制御する方法としては、粘着層の粘弾性や基材の硬さ、粘着層及び基材の厚み、積層比を制御する方法等が挙げられる。例えば、貯蔵弾性率が低く軟らかい粘着層を用いると、残留変位ｄｐ２は大きくなる。また、粘着層の損失弾性率を貯蔵弾性率で除して得られる損失正接が大きいほど、すなわち粘着層の弾性の寄与が小さいほど残留変位ｄｐ２は大きくなる。また、一般に粘着層は基材よりも軟らかいため、粘着層の厚みが大きいほどナノインデンテーション試験での押込み量が大きくなり、残留変位ｄｐ２も大きくなる。
【００２１】
本発明の積層体は、前記ナノインデンテーション試験における最大荷重２ｍＮで試験した際の最大変位ｄｍａｘ２と残留変位ｄｐ２が下記式（１）を満たすことが好ましい。
０．３０≦（ｄｐ２／ｄｍａｘ２）≦０．６０  ・・・（１）。
【００２２】
ｄｐ２／ｄｍａｘ２が０．６０より大きい場合は、積層体を被着体に貼り合わせた後、経時で剥がれやすい場合がある。ｄｐ２／ｄｍａｘ２が０．３０より小さい場合はｄｐ２が小さくなりすぎて、十分な粘着特性を発現できない場合がある。ｄｐ２／ｄｍａｘ２はより好ましくは０．４０以上０．６０以下、さらに好ましくは０．５０以上０．６０以下である。ｄｐ２／ｄｍａｘ２を制御する方法としては、粘着層の粘弾性や基材の硬さ、粘着層及び基材の厚み、積層比を制御する方法等が挙げられる。
【００２３】
本発明の積層体を構成する基材は、特に限定されないが、例えばポリオレフィンやポリエステルを用いることができる。なかでも、生産性や加工適性等の観点から、ポリオレフィンを主成分とすることが好ましい。ここで、ポリオレフィンを主成分とするとは、基材全体を１００質量％としたとき、ポリオレフィンの割合が５０質量％以上であることを意味し、より好ましくは７０質量％以上である。
【００２４】
前記ポリオレフィンとしては、例えば、低密度ポリエチレン、中密度ポリエチレン、高密度ポリエチレン、直鎖状低密度ポリエチレン、低結晶性あるいは非晶性のエチレン・α−オレフィン共重合体、アイソタクチックポリプロピレン、シンジオタクチックポリプロピレン、プロピレン・エチレン共重合体（ランダム共重合体および／またはブロック共重合体）、プロピレン・α−オレフィン共重合体、プロピレン・エチレン・α−オレフィン共重合体、エチレン・エチル（メタ）アクリレート共重合体、エチレン・メチル（メタ）アクリレート共重合体、エチレン・ｎ−ブチル（メタ）アクリレート共重合体、エチレン・酢酸ビニル共重合体が挙げられる。これらは単独で用いても併用してもよい。なお、前記α−オレフィンとしては、プロピレンやエチレンと共重合可能であれば特に限定されず、例えば、１−ブテン、１−ヘキセン、４−メチル−１−ペンテン、１−オクテン、１−ペンテン、１−ヘプテンを挙げることができる。上記したポリオレフィンのなかでも、高剛性が得られるポリプロピレン、プロピレン・エチレン共重合体（ランダム共重合体および／またはブロック共重合体）、プロピレン・エチレン・α−オレフィン共重合体、プロピレン・α−オレフィン共重合体等のプロピレン系樹脂がより好ましい。
【００２５】
また、本発明における基材を構成する組成物としてプロピレン系樹脂を含有する場合には、さらに結晶核剤を含有することが好ましい。結晶核剤を含有することで、本発明の積層体の結晶化温度を向上させることができ、さらに積層体の剛性を高めたり、耐熱性を高めたりすることができる。
【００２６】
前記結晶核剤としては、例えばソルビトール系化合物、ノニトール系化合物、リン酸エステル系化合物、ロジン系化合物、カルボン酸金属塩系化合物、アミド系化合物、芳香族スルホン酸系化合物、キナクリドン系化合物を挙げることができるが、これらの中でも特にリン酸エステル系化合物が好ましい。リン酸エステル系化合物としては、例えばアルミニウム−ビス（４，４’，６，６’−テトラ−ｔｅｒｔ−ブチル−２，２’−メチレンジフェニル−ホスファート）−ヒドロキシド、リン酸−２，２’−メチレンビス（４，６−ジ−ｔｅｒｔ−ブチルフェニル）リチウム塩系化合物が挙げられるが、これに限らず使用することができる。また、市販のリン酸エステル系核剤としては、ＡＤＥＫＡ社製「アデカスタブＮＡ−１１」、「アデカスタブＮＡ−２１」、「アデカスタブＮＡ−２７」、「アデカスタブＮＡ−７１」等が挙げられる。
【００２７】
本発明における基材中における結晶核剤の含有量は特に限定されないが、基材全体を１００質量％としたとき、０．０５〜１質量％が好ましく、０．１〜０．５質量％が好ましく、０．１５〜０．４質量％が特に好ましい。結晶核剤の含有量が０．０５質量％未満の場合は、本発明の積層体の結晶化温度を十分に向上させることができず、積層体の剛性や耐熱性が不十分な場合がある。また、結晶核剤の含有量が１質量％より多いと、基材中での分散性が不十分となり、積層体の透明性を損ねたり、異物などの不良が生じる場合がある。
【００２８】
本発明の積層体は、結晶化温度Ｔｃが１１８℃以上であることが好ましい。結晶化温度Ｔｃが１１８℃未満の場合には、積層体の剛性が不十分となり、積層体の製造工程や加工工程でしわが入る等の問題が生じる場合がある。また、積層体を被着体に貼り合わせた後、所定サイズに断裁加工する際、積層体の剛性が不十分であると、切断性が悪く、断裁箇所周辺に過剰な力が加わり積層体が被着体に押し付けられたり、積層体が変形して断裁箇所の端面を覆い、剥離し難くなる場合がある。結晶化温度Ｔｃは１２０℃以上がより好ましく、１２４℃以上がさらに好ましい。また、基材を構成する組成物としてプロピレン系樹脂を用いた場合の結晶化温度Ｔｃの実質的な上限は１３５℃程度である。結晶化温度Ｔｃを制御する方法としては、例えば基材を構成する樹脂に結晶性の高い樹脂を用いる方法や前述の通り結晶核剤を使用する方法が挙げられる。
【００２９】
本発明の積層体の２３℃における引張弾性率は６００〜２，０００ＭＰａであることが好ましい。ここでいう引張弾性率とは、積層体のＭＤ方向に所定の条件で引っ張った際の弾性率であり、後述の実施例に記載の方法で算出することができる。引張弾性率は８００〜１,５００ＭＰａがより好ましい。
【００３０】
引張弾性率が６００ＭＰａ未満の場合、積層体の剛性が低くなり、製造工程や加工工程での取り扱いが困難になる場合や、積層体を被着体に貼り合わせた後、所定サイズに断裁加工する際、切断性が悪く、断裁箇所周辺に過剰な力が加わり積層体が被着体に押し付けられたり、積層体が変形して断裁箇所の端面を覆い、剥離し難くなる場合がある。引張弾性率が２，０００ＭＰａを超える場合は、フィルムの剛性が高くなりすぎて、特に表面に凹凸を有する被着体に対しての追従性が不足し、貼り付き性が低下する場合がある。
【００３１】
積層体の引張弾性率を制御する方法としては、例えば前記したプロピレン系樹脂や結晶核剤などの基材を構成する組成物の種類を適宜選択する方法、積層体または基材を熱処理もしくは延伸処理する方法、積層体を構成する各層の積層比を適宜調整する方法等が挙げられるが、基材中に結晶核剤を添加する方法が好ましい。
【００３２】
本発明における基材に主として用いるポリオレフィンのメルトフローレート（ＭＦＲ、２３０℃、２．１６ｋｇの条件で測定）は、２〜３０ｇ／分の範囲が好ましく、特に５〜３０ｇ／分の範囲が好ましい。ＭＦＲが２ｇ／分未満では、溶融粘度が高すぎるため生産性が低下する場合がある。また、ＭＦＲが３０ｇ／分より大きいと、基材が脆くなり積層体製造時や使用時に取り扱いにくい場合がある。
【００３３】
本発明における基材は、２層以上から構成することもでき、例えば粘着層と基材とを良好に密着させるための接着層を設けたり、粘着層面の表面粗さを制御するための粗面層を設けてもよい。
【００３４】
また、本発明における基材を構成する組成物中には、本発明の積層体としての特性を損なわない範囲で、滑剤、酸化防止剤、耐候剤、帯電防止剤、顔料等の各種添加剤を適宜添加してもよい。
【００３５】
基材の厚みは、積層体の要求特性や本発明の効果を得るために適宜調整することができるが、５〜２００μｍが好ましく、より好ましくは１０〜１００μｍ、さらに好ましくは２０〜８０μｍである。５μｍより薄いと強度が不足し、製造工程での搬送が困難な場合や、加工時や使用時に破れてしまう場合がある。２００μｍより厚い場合は、フィルムの透明性が不足したり、生産性が低下したりする場合がある。
【００３６】
本発明における粘着層を構成するための組成物は、本発明の効果を損なわない限り特に限定されず、例えばスチレン系エラストマーを用いることができる。具体的にはスチレン・ブタジエン共重合体（ＳＢＲ）、スチレン・イソプレン・スチレン共重合体（ＳＩＳ）、スチレン・ブタジエン・スチレン共重合体（ＳＢＳ）等のスチレン・共役ジエン系共重合体およびそれらの水添物（例えば水添スチレン・ブタジエン共重合体（ＨＳＢＲ）やスチレン・エチレン・ブチレン・スチレン共重合体（ＳＥＢＳ））や、スチレン・イソブチレン系共重合体（例えば、スチレン・イソブチレン・スチレントリブロック共重合体（ＳＩＢＳ）やスチレン・イソブチレンジブロック共重合体（ＳＩＢ）、またはこれらの混合物）を使用することができる。前記した中でも、水添スチレン・ブタジエン共重合体（ＨＳＢＲ）、スチレン・エチレン・ブチレン・スチレン共重合体（ＳＥＢＳ）、スチレン・イソブチレン系共重合体が好ましく用いられる。前記したスチレン系エラストマーは１種類のみを用いてもよいし、２種類以上を併用することもできる。また、必要に応じてスチレン系エラストマー以外の材料を併用してもよい。
【００３７】
スチレン系エラストマーの重量平均分子量は、好ましくは５０，０００〜４００，０００の範囲、より好ましくは５０，０００〜２００，０００の範囲である。重量平均分子量が５０，０００未満では粘着層の凝集力が低下して被着体から剥離した際に糊残りが生じる場合があり、４００，０００を超えると粘度が高くなり生産性が低下する場合がある。
【００３８】
スチレン系エラストマー中のスチレン含有量は、５〜５０質量％の範囲が好ましく、８〜４０質量％の範囲がより好ましい。スチレン含有量が５質量％未満では粘着層の凝集力が低下して、被着体から剥離した際に糊残りが生じる場合があり、５０質量％を超えると被着体への貼り付き性が低下することになり、特に凹凸を有する被着体に対して粘着性が不足する場合がある。
【００３９】
本発明における粘着層には上記したスチレン系エラストマー以外にも、非晶性や結晶性のポリオレフィンを添加してもよい。例えば、低密度ポリエチレン、中密度ポリエチレン、高密度ポリエチレン、直鎖状低密度ポリエチレン、低結晶性あるいは非晶性のエチレン・α−オレフィン共重合体、結晶性ポリプロピレン、低結晶性ポリプロピレン、非晶性ポリプロピレン、プロピレン・エチレン共重合体（ランダム共重合体および／またはブロック共重合体）、プロピレン・α−オレフィン共重合体、プロピレン・エチレン・α−オレフィン共重合体、ポリブテン、４−メチル−１−ペンテン・α−オレフィン共重合体、エチレン・エチル（メタ）アクリレート共重合体、エチレン・メチル（メタ）アクリレート共重合体、エチレン・ｎ−ブチル（メタ）アクリレート共重合体、エチレン・酢酸ビニル共重合体が挙げられ、これらは単独で用いても併用してもよい。なお、前記α−オレフィンとしては、エチレン、プロピレン、４−メチル−１−ペンテンと共重合可能であれば特に限定されず、例えば、エチレン、プロピレン、１−ブテン、１−ヘキセン、４−メチル−１−ペンテン、１−オクテン、１−ペンテン、１−ヘプテンを挙げることができる。
【００４０】
上記したポリオレフィンのなかでも、低密度ポリエチレン、直鎖状低密度ポリエチレン、エチレン・α−オレフィン共重合体、ポリプロピレン、プロピレン・α−オレフィン共重合体、ポリブテン、低結晶性ポリプロピレン、非晶性ポリプロピレン、４−メチル−１−ペンテン・α−オレフィン共重合体が好ましく用いられる。
【００４１】
粘着層にポリオレフィンを使用する場合、粘着層の粘弾性を制御し粘着力を調整する観点や、良好な製膜性を得る観点からは、該ポリオレフィンの含有量は、粘着層全体を１００質量％としたとき、５０質量％以下が好ましく、４０質量％以下がより好ましく、３０質量％以下がさらに好ましい。
【００４２】
また、前記ナノインデンテーション硬度Ｈ１およびＨ２、残留変位ｄｐ２、ｄｐ２／ｄｍａｘ２を好ましい範囲に制御する観点からは、低結晶性ポリプロピレン、非晶性ポリプロピレン、低結晶性ポリプロピレン、非晶性ポリブテン、４−メチル−１−ペンテン・α−オレフィン共重合体等の柔軟性の高い樹脂が好ましく、これらの添加量は粘着層全体を１００質量％としたとき、５０質量％以下が好ましく、４０質量％以下がより好ましく、３０質量％以下がさらに好ましい。
【００４３】
本発明における粘着層は、上記した以外にもワックス、粘着付与剤、滑剤、その他の添加剤等の他の成分を本発明の目的を損なわない範囲で適宜添加してもよい。
【００４４】
上記したワックスは、例えばパラフィンワックス、オレフィンワックスおよびこれらの変性ワックスを用いることができる。例えばオレフィンワックスの場合、ポリエチレンワックス、ポリプロピレンワックス、ポリブテンワックスやこれらの変性ワックスを用いることができる。また、本発明に用いるワックスは融点が７０〜１７０℃であることが好ましく、９０〜１６０℃がより好ましく、１１０〜１６０℃がさらに好ましい。融点が７０℃未満ではべたつきが生じる場合があり、また１７０℃より高いと成形性が低下する場合があり、取り扱いが困難になる場合がある。ワックスの含有量は、粘着層全体を１００質量％としたとき、１０質量％以下が好ましい。１０質量％より多い場合は、粘着性が低下する場合がある。
【００４５】
前記粘着付与剤としては、例えば、脂肪族系共重合体、芳香族系共重合体、脂肪族・芳香族系共重合体系や脂環式系共重合体等の石油樹脂、テルペン系樹脂、テルペンフェノール系樹脂、ロジン系樹脂、アルキルフェノール系樹脂、キシレン系樹脂又はこれらの水添物を使用することができる。粘着付与剤の含有量は、粘着層全体を１００質量％としたとき、１０質量％以下が好ましく、５質量％以下がより好ましい。粘着付与剤の含有量が１０質量％より多いと、粘着層を溶融押出法にて成型した場合、粘着付与剤の一部が昇華して口金を汚染し、さらに製品に付着してしまう場合がある。また、本発明の積層体を被着体に貼り合わせた後、積層体から剥離する際に糊残りが生じて被着体を汚染する場合がある。
【００４６】
前記滑剤としては、炭素数４〜６０のアルキル基またはアルケニル基、特に炭素数４〜３０の直鎖アルキル基または直鎖アルケニル基を分子中に少なくとも１個有する、脂肪酸、脂肪酸アミド、脂肪酸金属塩を用いることができ、例えば、ラウリン酸、パルミチン酸、ステアリン酸、ベヘン酸、オレイン酸、エルカ酸等の脂肪酸やこれらの脂肪酸の金属塩やアミド化合物が挙げられる。滑剤の含有量は、粘着層全体を１００質量％としたとき、５質量％以下が好ましく、３質量％以下がより好ましい。滑剤の含有量が５質量％より多い場合は、表面にブリードアウトして、被着体を汚染する場合や、粘着性が低下して貼り付き性が低下する場合や経時で剥がれが生じる場合がある。
【００４７】
また、上記したその他の添加剤としては、酸化防止剤、耐候剤、帯電防止剤等が挙げられる。これらの添加剤は単体で用いても、併用してもよいが、総含有量は、粘着層全体を１００質量％としたときに、３質量％以下が好ましく、２質量％以下がより好ましい。これらの添加剤の総含有量が３質量％より多い場合は、粘着層からブリードアウトして、製品に欠点を生じる場合や、被着体を汚染する場合がある。
【００４８】
本発明における粘着層の厚みは、被着体の材質、厚み、表面形状や要求レベルに応じて適宜調整できるが、１〜２０μｍが好ましく、２〜１０μｍがさらに好ましく、２〜８μｍが特に好ましい。粘着層の厚みが１μｍより小さいと、ナノインデンテーション硬度が高くなりすぎて被着体の表面凹凸に十分に追従できず粘着力が発現しない場合や、２０μｍより大きい場合は粘着力が過剰となったり、生産性が低下したりする場合がある。
【００４９】
本発明の積層体は、少なくとも基材と粘着層とを有する積層体であるが、基材の粘着層と反対側の面に離型層を設けてもよい。離型層を構成する材料や厚み、表面形状は、粘着層の粘着力や、積層体製造時や使用時の加工適性等の観点から選択、調整すればよく、当該分野で公知の技術を用いることができる。好ましくは、離型性を良好に制御するという観点から、ポリフルオロ炭化水素基及びポリオキシエチレン基を同時に有する含フッ素化合物を０．５質量％〜１０質量％含有したプロピレン系樹脂を主として構成されることが好ましい。
【００５０】
前記プロピレン系樹脂としては、基材を構成する樹脂と同一のものであっても、異なるものであってもよいが、プロピレンとエチレンおよび／またはα−オレフィンとの共重合体を少なくとも２０質量％以上含有することが、後述の離型層の表面粗さをＲｚで３．０μｍ以上に粗面化する上で好ましい。プロピレン系樹脂がエチレンおよび／またはα−オレフィンとの共重合体の場合、コモノマ含有量が多くなるほど、該共重合体の融点を低下せしめることができ、共押出の容易さ、低温押出可能なことから、コモノマ含有量としては３〜７質量％の範囲がより好ましい。なお、離型層に耐熱性を付加したい場合は、コモノマ含有量を少なくし、所望の耐熱性を得られるよう適宜選定することもできる。
【００５１】
また、前記プロピレン系樹脂の２３０℃、２．１６ｋｇの条件で測定したＭＦＲは３〜４０ｇ／１０分の範囲が好ましい。特に、ＭＦＲが１０〜４０ｇ／１０分の範囲のものは、低温押出でき、かつ、低密度ポリエチレンと組み合わせることで離型層を粗面化し易いことから、より好ましい。
【００５２】
なお、離型層を粗面化するため、前記プロピレン系樹脂と相溶性の乏しい高圧法低密度ポリエチレンを少なくとも４質量％含有するのが好ましい。
【００５３】
さらに、離型層はポリフルオロ炭化水素基及びポリオキシエチレン基を同時に含有する含フッ素化合物を０．５質量％〜１０質量％含有したプロピレン系樹脂から構成されるのが好ましいが、前記ポリフルオロ炭化水素基及びポリオキシエチレン基含有フッ素化合物は、例えば単量体（ａ）として炭素数１〜１８のパーフルオロアルキル基を有する（メタ）アクリル酸エステルを挙げることができ、後述の単量体（ｂ）、（ｃ）のポリオキシエチレン基を有する（メタ）アクリル酸エステル等とを共重合して得ることができる。
【００５４】
単量体（ａ）のパーフルオロアルキル基としては炭素数１〜１８が好ましく、特に１〜６のものがより好ましい。前記パーフルオロアルキル基は直鎖状及び分岐状のどちらでも構わない。これらは１種のみ単独で用いてもよいし、２種以上を組み合わせて用いることもできる。
【００５５】
前記パーフルオロアルキル基を有する（メタ）アクリル酸エステルは共栄社化学（株）等から市販されているが、フッ素含有化合物を原料として既知の方法で合成することもできる。
【００５６】
ポリオキシエチレン基を含有する単量体（ｂ）としては、オキシエチレン単位（−ＣＨ２−ＣＨ２−Ｏ−）が１〜３０連鎖した構造を有するものが好ましく、特に該単位が１〜２０のものがより好ましい。なお、該連鎖中にオキシプロピレン単位（−ＣＨ２−ＣＨ（ＣＨ３）−Ｏ−）を含有してもよい。例えば、オキシエチレン単位が８つのポリエチレングリコールモノメタクリレートが挙げられる。単量体（ｂ）は、１種のみを単独で、または２種以上組み合わせてもよい。
【００５７】
また、ポリオキシエチレン基を含有するもう１つ別の単量体（ｃ）としては、オキシエチレン単位が１〜３０連鎖した構造を有し、かつ、両末端に２重結合を有するジ（メタ）クリレート、好ましい具体例としては、連鎖数８のポリエチレングリコールジメタクリレートが挙げられる。単量体（ｃ）も１種のみを単独で、または２種以上を組み合わせて用いることができる。
【００５８】
かかる単量体（ａ）、（ｂ）、（ｃ）それぞれの割合としては、単量体（ａ）が１〜８０質量％、単量体（ｂ）が１〜８０質量％、単量体（ｃ）が１〜５０質量％であるのが好ましい。
【００５９】
なお、前記ポリフルオロ炭化水素基及びポリオキシエチレン基を有する含フッ素化合物には、上記した３つの単量体の他に、これらと共重合し得る単量体を５０質量％未満の範囲で共重合してもよく、例えば、メチレン、酢酸ビニル、塩化ビニル、フッ化ビニル、ハロゲン化ビニル、スチレン、メチルスチレン、（メタ）アクリル酸とそのエステル、（メタ）アクリルアミド単量体、（メタ）アリル単量体が挙げられる。
【００６０】
前記単量体を用いて、ポリフルオロ炭化水素基及びポリオキシエチレン基を有する含フッ素化合物を得るための重合方式は、塊状重合、溶液重合、懸濁重合、乳化重合のいずれでもよく、また熱重合以外に光重合、エネルギー線重合も採用できる。
【００６１】
重合開始剤としては、既存の有機アゾ化合物、過酸化物、過硫酸塩等を用いることができる。
【００６２】
本発明で用いる含フッ素化合物の重量平均分子量は１，０００〜１００，０００が好ましく、特に５，０００〜２０，０００が好ましい。重量平均分子量の調整はチオール、メルカプタン、α−メチルスチレン等の重合連鎖移動剤により調整できる。
【００６３】
また、本発明における離型層中の含フッ素化合物の割合は０．５質量％〜１０質量％が好ましい。０．５質量％未満では粘着層とのブロッキングが生じ易く、所望する巻戻力を得るのが困難な場合がある。また、１０質量％を超えて含有させようとすると、樹脂への溶解度が低いため、均一に混ざり難いため、溶融押出時に離型層構成用のプロピレン系樹脂が該含フッ素化合物の影響を受け、押出スクリュー部で滑り、均一に吐出するのが困難となる場合がある。
【００６４】
なお、本発明における離型層は、含フッ素化合物に加え、平均粒子径１〜２０μｍの無機粒子および／または有機粒子を０．１質量％〜１０質量％含有するのがより好ましい。前記無機粒子および有機粒子の平均粒子径は３〜１５μｍと比較的大きな粒径のものが滑り性及びブロッキング性の観点から、特に好ましい。
【００６５】
無機粒子としては、シリカ、炭酸カルシウム、炭酸マグネシウム、酸化チタン、クレー、タルク、水酸化マグネシウム、水酸化アルミニウム、ゼオライト等を挙げることができるが、なかでもシリカがより好ましい。
【００６６】
有機粒子としては、ポリスチレンやポリメチルメタクリレート等を挙げることができる。
【００６７】
上記含フッ素化合物と無機粒子ないし有機粒子と後述する離型層の表面粗さの相乗効果によって、ブロッキングし難く、良好な巻出性を得られやすくなる。
【００６８】
本発明における離型層の表面粗さは十点平均粗さ（Ｒｚ）で３μｍ以上が好ましい。Ｒｚが３μｍ未満では、積層体の製造工程でロール状に巻き取るときに、シワが発生しやすくなり、品質を低下させる場合がある。Ｒｚを３μｍ以上に制御する方法としては、プロピレン系樹脂に前述の如く相溶性の乏しいエチレン系樹脂を少量混合添加する方法等が挙げられる。
【００６９】
本発明の積層体は、使用目的や取扱いの容易さの観点からフィルム状であることが好ましい。積層体の厚みは１０〜２５０μｍが好ましく、１０〜１５０μｍがより好ましく、２５〜１００μｍが特に好ましい。厚みが１０μｍ未満の場合はこしが不足して、製造時や使用時の取扱いが困難な場合がある。一方、厚みが２５０μｍより厚い場合は、被着体に貼り合わせる際に被着体に追従しにくい場合や、生産性が低下してしまう場合がある。
【００７０】
次に本発明の積層体の製造方法について説明する。
【００７１】
本発明の積層体の製造方法は特に限定されず、例えば、基材、粘着層、離型層の３層積層構成の場合、各々を構成する樹脂組成物を個別の押出機から溶融押出し、口金内で積層一体化させるいわゆる共押出法や、上記基材、粘着層、離型層をそれぞれ個別に溶融押出した後に、ラミネート法により積層する方法等が挙げられるが、生産性の観点から共押出法で製造されることが好ましい。各層を構成する材料は、ヘンシェルミキサ等で各々混合したものを用いてもよいし、予め各層の全てまたは一部の材料を混練したものを用いてもよい。共押出法については、インフレーション法、Ｔダイ法等の公知の方法が用いられるが、厚み精度に優れることや表面形状制御の観点から、Ｔダイ法による熱溶融共押出法が特に好ましい。
【００７２】
本発明の積層体は、合成樹脂板、金属板、ガラス板等の製造、加工、運搬時の傷付き防止、汚れ付着防止用の表面保護フィルムとして用いることができるが、特に凹凸を有する被着体に好ましく用いられる。例えば、合成樹脂からなるディスプレイ用部材である拡散板やプリズムシートに用いられ、なかでもプリズムシートのプリズム面の表面保護フィルムとして特に好ましく用いられる。
【実施例】
【００７３】
以下、本発明を実施例に基づいてさらに具体的に説明するが、本発明はこれらの実施例に限定されるものではない。なお、各種物性の測定および評価は、以下の方法により実施した。特に記載がない限り、以下の測定および評価は２５℃の室内にて実施した。
【００７４】
（１）積層体の厚み
ミクロトーム法を用い、積層体のダイ幅方向−積層体厚み方向に断面を有する超薄切片を作製し、該断面に白金コートをして観察試料とした。次に、日立製作所製電界放射走差電子顕微鏡（Ｓ−４８００）を用いて、積層体断面を加速電圧１．０ｋＶで観察し、観察画像の任意の箇所から粘着層の厚みおよび積層体の総厚みを計測した。なお、観察倍率は粘着層は１０，０００倍、積層体は１，０００倍とした。さらに、同様の計測を合計５回行い、その平均値を粘着層の厚みおよび積層体の総厚みとして用いた。
【００７５】
（２）積層体の粘着層側のナノインデンテーション硬度、最大変位、残留変位
エリオニクス製のナノインデンテーションテスターＥＮＴ−２１００を用いて、以下の条件で、バーコビッチ圧子（先端三角錐）を用いて、積層体の粘着層側から負荷−除荷試験による押込み試験を１種類の積層体につき、各条件（最大荷重０．０５ｍＮの条件および最大荷重２ｍＮの条件）につきそれぞれ５回実施した。最大荷重０．０５ｍＮの条件で測定して得られたナノインデンテーション硬度をＨ１、最大荷重２ｍＮの条件で測定して得られたナノインデンテーション硬度をＨ２とした。また最大荷重２ｍＮの条件で測定して得られた最大変位をｄｍａｘ２、荷重０ｍＮでの残留変位をｄｐ２とし、それぞれ、５回の測定で得られた平均値を用いた。
温度：３２℃
最大荷重：０．０５ｍＮまたは２ｍＮ
負荷速度・除荷速度：０．００５ｍＮ／ｓ（最大荷重０．０５ｍＮのとき）または０．２ｍＮ／ｓ（最大荷重２ｍＮのとき）
負荷−除荷試験開始時の荷重：０ｍＮ
最大荷重での保持時間：１秒
表面検出方式：傾斜方式
表面検出閾値係数：２．０
ばね補正：無し。
【００７６】
（３）初期粘着力
積層体を幅４０ｍｍにカットし、幅２５ｍｍのプリズムシートに圧着ローラー（ゴム硬度Ａ８０、ローラー質量４ｋｇ）を幅方向に垂直な方向（プリズムの稜線方向）に３往復させて貼り合せた後、プリズムシートからはみ出した積層体を除去した。なお、プリズムシートはプリズム稜線間の長さが５０μｍ、稜線先端部分の角度が９０度のものを使用した。得られたサンプルを２５℃の室内にて２４時間保管後、粘着力を測定し、以下の３段階で評価した。本発明においては、貼り付き性および剥離性の観点から、Ａ、Ｂ、Ｃの順で好ましく、ＡまたはＢの評価結果を得たものを合格とした。なお、粘着力の測定は引張試験機（（株）オリエンテック“テンシロン”万能試験機）を用いて、引張速度３００ｍｍ／分、剥離角度１８０°にて実施した。
Ａ：粘着力が２ｇ／２５ｍｍ以上、かつ５ｇ／２５ｍｍ未満
Ｂ：粘着力が５ｇ／２５ｍｍ以上、かつ１０ｇ／２５ｍｍ未満
Ｃ：粘着力が２ｇ／２５ｍｍ未満、または１０ｇ／２５ｍｍ以上。
【００７７】
（４）外観
４０ｍｍ幅の積層体と４０ｍｍ幅のプリズムシートを圧着ローラー（ゴム硬度Ａ８０、ローラー質量４ｋｇ）を幅方向に垂直な方向に３往復させて貼り合せた後、２４時間保管し、トムソン型打ち抜き機を用いて、幅３０ｍｍ、長さ５０ｍｍのサイズに打ち抜いた。得られたサンプルを５０℃の熱風乾燥機の中で３日間保管し、取り出した後の外観を目視で観察し、以下の３段階で評価した。なお、プリズムシートは上記（３）と同様のものを用いた。
◎：プリズムシートから積層体が全く剥離していない
〇：端部付近で積層体がプリズムシートからごくわずかに剥離している
×：端部以外の箇所で積層体がプリズムシートから剥離している。
【００７８】
（５）汚染性
上記（４）で得られたサンプルを熱風乾燥機から取り出し後、２５℃の室温で１時間保管した後、積層体を剥離し、プリズム表面への汚染の状態を目視で確認し、以下の３段階で評価した。
◎：蛍光灯下およびグリーンライト下で全く汚染がみられない
〇：蛍光灯下では全く汚染がみられないが、グリーンライト下でわずかに汚染がみられる
×：蛍光灯下で汚染が認められる。
【００７９】
（６）引張弾性率
積層体の引張弾性率は、引張試験機（オリエンテック製万能試験機テンシロン）を用い、ＪＩＳ  Ｋ  ７１１３（１９９５）に準拠し、温度２３℃の室内にて、積層体のＭＤ方向に引張測定を行ない、算出した。
【００８０】
（７）端部剥離性
上記（４）と同様にして、積層体とプリズムシートを貼り合わせた後、トムソン型打ち抜き機で、幅３０ｍｍ、長さ５０ｍｍのサイズに打ち抜いた。その後、サンプルの短手部分の片側端部を手で把持し、積層体をサンプル長手方向に被着体から剥離した。剥離は各積層体について５回実施し、その際の剥離性を端部剥離性とし、以下の基準で評価した。
◎：５回中５回とも容易に剥離できた
〇：５回中４回は容易に剥離できたが、それ以外は一度で剥離できなかった
△：５回中３回は容易に剥離できたが、それ以外は一度で剥離できなかった
×：５回中２回は容易に剥離できたが、それ以外は一度で剥離できなかった
××：５回中容易に剥離できたのが１回以下であった。
【００８１】
（実施例１）
各層の構成樹脂を次のように準備した。
【００８２】
粘着層：ＳＥＢＳ（ＪＳＲ製“ダイナロン（登録商標）”８９０３Ｐ；スチレン含有量３５質量％、ＭＦＲ３０ｇ／１０分（２３０℃、２．１６ｋｇで測定））を７５質量％、４−メチル−１−ペンテン・プロピレン共重合体２０質量％、水添テルペンフェノール（ヤスハラケミカル製“ＹＳポリスター（登録商標）”ＴＨ１３０）５質量％を用いた。なお、前記４−メチル−１−ペンテン・プロピレン共重合体は、共重合比率が４−メチル−１−ペンテンが７３モル％、プロピレンが２７モル％、ＭＦＲが１０ｇ／１０分（２３０℃、２．１６ｋｇで測定）のものを用いた。
【００８３】
基材：ＭＦＲが５ｇ／１０分（２３０℃、２．１６ｋｇで測定）の市販のホモポリプロピレン（アイソタクチックポリプロピレン）を用いた。
【００８４】
離型層：基材に用いたものと同一のホモポリプロピレンを４５質量％、ＭＦＲが３５ｇ／１０分（２３０℃、２．１６ｋｇで測定）のプロピレン−エチレン・ランダムコポリマを２４質量％（エチレン含量５質量％）、ＭＦＲが２ｇ／１０分（１９０℃、２．１６ｋｇで測定）の密度９２０ｋｇ／ｍ３の低密度ポリエチレンを６質量％となるよう加え、あらかじめ上記ホモポリプロピレン９０質量％に平均粒子径１１μｍのシリカ４質量％、ポリフルオロ炭化水素基及びポリオキシエチレン基を有する含フッ素化合物６質量％からなる混合組成物をマスターバッチとして準備し、２５質量％をヘンシェルミキサにて均一に混合した。
【００８５】
ここで、ポリフルオロ炭化水素基及びポリオキシエチレン基を有する含フッ素化合物は、単量体（ａ）として、Ｃ６Ｆ１３のパーフルオロアルキルアクリレート（ＣＨ２＝ＣＨＣＯＯＣ２Ｈ４Ｃ６Ｆ１３）を２５質量％、単量体（ｂ）として、オキシエチレン繰り返し単位８つのポリエチレングリコールモノアクリレート｛ＣＨ２＝ＣＨＣＯＯ（ＣＨ２ＣＨ２Ｏ）８Ｈ｝を５０質量％、及び単量体（ｃ）として、オキシエチレン繰り返し単位８つのポリエチレングリコールジメタクリレート｛ＣＨ２＝Ｃ（ＣＨ３）ＣＯＯ（ＣＨ２ＣＨ２Ｏ）８ＣＯＣ（ＣＨ３）＝ＣＨ２｝を２５質量％の割合で、溶媒にトリフルオロトルエンを用い、重合開始剤として２，２‘−アゾビス（２，４−ジメチルバレロニトリル）を、また連鎖移動剤としてラウリルメルカプタンを用いて、窒素気流下、撹拌しながら６０℃で５時間重合させ、しかる後、メタノール中で沈殿・濾過した後、減圧乾燥したものを用いた。
【００８６】
次に、各層の構成樹脂を、３台の押出機を有するＴダイ複合製膜機のそれぞれの押出機に投入し、粘着層５μｍ、基材３０μｍ、離型層５μｍになるように各押出機の吐出量を調整し、複合Ｔダイから押出温度それぞれ２００℃にて押出し、フィルム状に成型した。
【００８７】
その後、得られた積層体について、上記した方法により積層体の粘着層側のナノインデンテーションナノインデンテーション硬度、最大変位、残留変位、初期粘着力、加熱保管後の外観および汚染性、積層体の結晶化温度および引張弾性率、端部剥離性を評価した。
【００８８】
（実施例２）
粘着層を構成する樹脂として、ＳＥＢＳ（“ダイナロン（登録商標）”８９０３Ｐ）の量を７０質量％、水添テルペンフェノール（“ＹＳポリスター（登録商標）”ＴＨ１３０）の量を１０質量％に変更した以外は実施例１と同様とした。
【００８９】
（実施例３）
基材を構成する樹脂として、上記ホモポリプロピレン４９．８質量％とＭＦＲ（２３０℃、２．１６ｋｇ）が４ｇ／１０分、エチレン含有量が１０質量の市販のプロピレン・エチレンブロック共重合体（ブロックポリプロピレン）を５０質量％と結晶核剤としてアデカ製“アデカスタブ（登録商標）”ＮＡ−２７を０．２質量％を、あらかじめ二軸押出機で溶融混練し、ペレット化したものを用いたこと以外は、実施例１と同様とした。
【００９０】
（実施例４）
粘着層を構成する樹脂として、ＪＳＲ製“ダイナロン（登録商標）”８９０３Ｐにかえて、ＪＳＲ製“ダイナロン（登録商標）”８３００Ｐ（スチレン含有量９質量％、ＭＦＲ７ｇ／１０分（２３０℃、２．１６ｋｇで測定））を使用したこと以外は、実施例１と同様とした。
【００９１】
（実施例５）
粘着層を構成する樹脂として、ＳＥＢＳ（“ダイナロン（登録商標）”８９０３Ｐ）の量を８５質量％、前記４−メチル−１−ペンテン・プロピレン共重合体の量を１５質量％に変更した以外は実施例１と同様とした。
【００９２】
（実施例６）
基材を構成する樹脂として、上記プロピレン・エチレンブロック共重合体１００質量％を用いたこと以外は、実施例２と同様とした。
【００９３】
（比較例１）
粘着層を構成する樹脂として、ＨＳＢＲ（ＪＳＲ製“ダイナロン（登録商標）”１３２１Ｐ；スチレン含有量１０質量％、ＭＦＲ１０ｇ／１０分（２３０℃、２．１６ｋｇで測定））を３０質量％、ＳＥＢＳ（旭化成ケミカルズ製“タフテック（登録商標）”Ｈ１０５２；スチレン含有量２０質量％、ＭＦＲ１３ｇ／１０分（２３０℃、２．１６ｋｇで測定））を３０質量％、密度９２１ｋｇ／ｍ３でＭＦＲが５ｇ／１０分（１９０℃、２．１６ｋｇで測定）の直鎖状低密度ポリエチレンを２５質量％、水添テルペンフェノール（“ＹＳポリスター（登録商標）”ＴＨ１３０）を１５質量％とした以外は実施例１と同様とした。
【００９４】
（比較例２）
粘着層を構成する樹脂として、ＨＳＢＲ（“ダイナロン（登録商標）”１３２１Ｐ）を６０質量％、比較例１に記載の直鎖状低密度ポリエチレンを２０質量％、水添テルペンフェノール（“ＹＳポリスター（登録商標）”ＴＨ１３０）を２０質量％とした以外は実施例１と同様とした。
【００９５】
（比較例３）
粘着層を構成する樹脂として、ＨＳＢＲ（“ダイナロン（登録商標）”１３２１Ｐ）を９５質量％、水添テルペンフェノール（“ＹＳポリスター（登録商標）”ＴＨ１３０）を５質量％とした以外は実施例１と同様とした。
【００９６】
（比較例４）
基材を構成する樹脂として、上記プロピレン・エチレンブロック共重合体１００質量％を用いたこと以外は、比較例２と同様とした。
【００９７】
【表１】
2017132995.tif 000002
【００９８】
本発明の要件を満足する実施例１〜６はいずれも良好な初期粘着力を示し、プリズムシートへの貼り付き性および剥離性に優れていた。さらに加熱保管後の剥離や汚染がみられなかった。また、実施例３は打ち抜き加工後の端部剥離性に特に優れていた。一方、比較例１および３は加熱保管後にプリズムシートからの剥離が確認された。また、比較例２および４は加熱保管後にプリズムシートへの汚染が確認され、端部剥離性にも劣っていた。
【産業上の利用可能性】
【００９９】
本発明の積層体は、表面に凹凸を有する被着体のキズや汚れを防止する表面保護フィルムのみならず、合成樹脂、金属、ガラス等の各種素材からなる種々の製品の表面保護フィルム用途として好ましく用いることができる。